СПОСОБ ПОЛУЧЕНИЯ БУМАГИ

1. Способ получения бумаги, включающий:
(i) обеспечение водной суспензией, включающей целлюлозные волокна,
(ii) добавление к суспензии после всех точек высокого усилия сдвига:
катионного полисахарида; и
полимера P2, являющегося анионным полимером; и,
(iii) удаление воды из полученной суспензии для формования бумаги.
2. Способ по п.1, включающий добавление полимера P1, являющегося катионным полимером, к суспензии после всех точек высокого усилия сдвига.
3. Способ по любому из пп.1-2, где катионным полисахаридом является катионный крахмал.
С
4. Способ по п.1, где степень замещения (DS) катионного полисахарида находится в пределах диапазона приблизительно от 0,005 до приблизительно 1,0.
5. Способ по п.1, где катионный полисахарид имеет плотность катионного заряда в пределах диапазона приблизительно от 0,05 до приблизительно 6,0 мэкв/г.
6. Способ по п.1, где катионный полисахарид имеет молекулярную массу более 500000.
7. Способ по п.1, где полимером P2 является неорганический полимер.
8. Способ по п.1 или 7, где полимером P2 является кремниевая кислота или полимер на основе силиката.
9. Способ по п.1 или 7, где полимер P2 включает коллоидные частицы на основе окиси кремния.
10. Способ по п.1, где полимером P2 является органический полимер.
11. Способ по п.1 или 10, где полимером P2 является полимер на основе акриламида.
12. Способ по п.2, где полимером P1 является органический полимер.
13. Способ по п.2, где полимером P1 является катионный полимер на основе акриламида.
14. Способ по п.2, где полимер P1 имеет средневесовую молекулярную массу, по меньшей мере, приблизительно 500000.
15. Способ по п.2, где полимером P1 является неорганический полимер.
16. Способ по п.2 или 15, где полимером P1 является хлорид полиалюминия.